(57)【要約】  遷移金属−不均一系触媒の存在下でのモノエタノールアミン（ＭＥＯＡ）とアンモニアの反応によるエチレンアミンの製造方法において、前記触媒の触媒活性材料は水素での処理前に、アルミニウム、銅、ニッケル及びコバルトの酸素含有化合物を含有し、かつ、この触媒成形体は、球形又はストランド形態の場合にはそのつど直径＜３ｍｍを、タブレット形態の場合には高さ＜３ｍｍを、そして全ての他の幾何学の場合にはそのつど対応する直径Ｌ＝１／ａ′＜０．７０ｍｍを有し、その際ａ′は体積単位あたりの外側表面積（ｍｍs2／ｍｍp3）であり、ここで、ａ′＝Ａp／Ｖpであり、その際Ａpは、この触媒粒子の外側表面積（ｍｍs2）、そして、Ｖpは、この触媒粒子の体積（ｍｍp3）であることを特徴とする、遷移金属−不均一系触媒の存在下でのモノエタノールアミン（ＭＥＯＡ）とアンモニアの反応によるエチレンアミンの製造方法。【特許請求の範囲】
【請求項１】
遷移金属−不均一系触媒の存在下でのモノエタノールアミン（ＭＥＯＡ）とアンモニアとの反応によるエチレンアミンの製造方法において、前記触媒の触媒活性材料は水素での処理前に、アルミニウム、銅、ニッケル及びコバルトの酸素含有化合物を含有し、かつ、この触媒成形体は、球形又はストランド形態の場合にはそのつど直径＜３ｍｍを、タブレット形態の場合には高さ＜３ｍｍを、そして全ての他の幾何学の場合にはそのつど相応する直径Ｌ＝１／ａ′＜０．７０ｍｍを有し、その際ａ′は体積単位あたりの外側表面積（ｍｍs2／ｍｍp3）であり、ここで
【化１】
2009510019.tif 000006
であり、その際Ａpは、この触媒粒子の外側表面積（ｍｍs2）、そして、Ｖpは、この触媒粒子の体積（ｍｍp3）である、遷移金属−不均一系触媒の存在下でのモノエタノールアミン（ＭＥＯＡ）とアンモニアの反応によるエチレンアミンの製造方法。
【請求項２】
エチレンアミンが、エチレンジアミン（ＥＤＡ）、ジエチレントリアミン（ＤＥＴＡ）、アミノエチルエタノールアミン（ＡＥＥＡ）、ピペラジン（ＰＩＰ）、Ｎ−（２−アミノエチル）−ピペラジン（ＡＥ−ＰＩＰ）及び／又はトリエチレンテトラアミン（ＴＥＴＡ）である、請求項１記載のエチレンアミンの製造方法。
【請求項３】
エチレンアミンが、非環式エチレンアミンである、請求項１又は２記載のエチレンアミンの製造方法。
【請求項４】
エチレンアミンが、エチレンジアミン（ＥＤＡ）及びジエチレントリアミン（ＤＥＴＡ）である、請求項１から３までのいずれか１項記載のエチレンアミンの製造方法。
【請求項５】
前記触媒成形体が、球形又はストランド形態の場合にはそのつど直径＜２．５ｍｍを、タブレット形態の場合には高さ＜２．５ｍｍを、そして他の全ての幾何学の場合にはそのつど相応する直径Ｌ＝１／ａ′＜０．６５ｍｍを有することを特徴とする、請求項１から４までのいずれか１項記載の方法。
【請求項６】
ＭＥＯＡの反応を水素の存在で実施することを特徴とする、請求項１から５までのいずれか１項記載の方法。
【請求項７】
ＭＥＯＡの反応を１００〜３００℃の範囲内の温度で実施することを特徴とする、請求項１から６までのいずれか１項記載の方法。
【請求項８】
ＭＥＯＡの反応を１〜２５０barの範囲内の絶対圧で実施することを特徴とする、請求項１から７までのいずれか１項記載の方法。
【請求項９】
ＭＥＯＡの反応を気相、液相、又は超臨界相中で実施することを特徴とする、請求項１から８までのいずれか１項記載の方法。
【請求項１０】
前記触媒の触媒活性材料が、水素での処理前に、
アルミニウムの酸素含有化合物を、Ａｌ2Ｏ3として計算して２０〜９０質量％、
銅の酸素含有化合物をＣｕＯとして計算して１〜３０質量％、
ニッケルの酸素含有化合物をＮｉＯとして計算して１〜４０質量％、
及び
コバルトの酸素含有化合物をＣｏＯとして計算して１〜４０質量％含有することを特徴とする、請求項１から９までのいずれか１項記載の方法。
【請求項１１】
使用される触媒が、０．６〜１．２ｋｇ／ｌの範囲内の嵩密度を有することを特徴とする、請求項１から１０までのいずれか１項記載の方法。
【請求項１２】
前記触媒が、固定層として反応器中に存在することを特徴とする、請求項１から１１までのいずれか１項記載の方法。
【請求項１３】
前記反応器が、管型反応器又は管束型反応器であることを特徴とする、請求項１２記載の方法。
【請求項１４】
ＭＥＯＡの反応が反応器中でシングルパスで行われることを特徴とする、請求項１２又は１３記載の方法。
【請求項１５】
反応器が逆流式に又は細流式に運転されることを特徴とする、請求項１から１４までのいずれか１項記載の方法。
【請求項１６】
ＭＥＯＡ及びアンモニアをＮＨ3：ＭＥＯＡ＝１〜１５の範囲内のモル比で使用することを特徴とする、請求項１から１５までのいずれか１項記載の方法。
【請求項１７】
この反応から生じる反応搬出物の分離が多工程の蒸留により行われることを特徴とする、請求項１から１６までのいずれか１項記載の方法。
【請求項１８】
この反応から生じる反応搬出物の分離が、２つの分離シーケンスにおいて多工程の蒸留により行われ、その際第一の分離シーケンスにおいてはまずアンモニア及び場合により存在する水素が分離され、第二の分離シーケンスにおいて未反応のＭＥＯＡ、ＥＤＡ、ＰＩＰ、ＤＥＴＡ、ＡＥＥＡ、ＡＥ−ＰＩＰ、ＴＥＴＡ及びより高級なエチレンアミンへの分離が行われることを特徴とする、請求項１７記載の方法。
【請求項１９】
この反応から生じる反応搬出物の分離の際に生じるアンモニア及び／又は生じるＭＥＯＡが反応中に返送されることを特徴とする、請求項１から１８までのいずれか１項記載の方法。
【発明の詳細な説明】
【技術分野】
【０００１】
発明の詳細な説明
本発明は、遷移金属−不均一系触媒の存在下でのモノエタノールアミン（ＭＥＯＡ）とアンモニアとの反応によるエチレンアミンの製造方法に関する。
【０００２】
エチレンアミンは、特に、溶媒、安定剤として、キレート形成剤、合成樹脂、医薬品、抑制剤及び界面活性物質の合成のために使用されている。
【０００３】
特にジエチレントリアミン（ビス（２−アミノエチル）アミン：ＤＥＴＡ）は、着色剤のための溶媒として使用され、かつ、イオン交換体、有害動植物駆除剤、酸化防止剤、腐食保護剤、錯形成剤、テキスタイル助剤及び（酸性）ガスのための吸着剤の製造のための出発材料である。
【０００４】
エチレンアミンの製造のために、文献中には数々の方法が記載されている。
【０００５】
PEP Report No. 138, "Alkyl Amines", SRI International, 03/1981、特に7, 8, 13-16, 43-107, 113, 117頁によれば、ジクロロエタンとアンモニアとのモル比１：１５での反応は、２０質量％よりも多い、この形成されるエチレンアミンに関する割合を有するジエチレントリアミン（ＤＥＴＡ）を提供する。しかしながらエチレンジアミン（ＥＤＡ）４０質量％の他に４０質量％のより高級なエチレンアミンが生じる。
【０００６】
モノエタノールアミン（ＭＥＯＡ）のアンモニアを用いたアミン化（参照、例えば、前述のPEP Report, US 4,014,933 (BASF AG)）により、このより高級なエチレンアミンの形成（即ち、トリエチレンテトラアミン（ＴＥＴＡ）の沸点よりも高い沸点を有するエチレンアミン）は、エチレンジアミンのために大幅に抑えられることができる。副生成物としてしかしながらこの反応の際には、アミノエチルエタノールアミン（ＡＥＥＡ）及びピペラジン（ＰＩＰ）が生じる。
【０００７】
Ind. Eng. Chem. Prod. Res. Dev. 1981 , 20, 399-407頁(CM. Barnes et al.)は、ＳｉＯ2−Ａｌ2Ｏ3混合担体上のニッケル触媒に対するＭＥＯＡのＥＤＡへのアンモノリシスを記載する。水及びこの粉末化された触媒の添加は、ＥＤＡに関する収率の向上化の際に有利であると言われていた。
【０００８】
この技術の欠点は、この懸濁液触媒作用で、特に、必要な触媒／生成物分離から生じる。更に、選択率、例えばＤＥＴＡの形成についての選択率は、改善に値する。
【０００９】
WO-A-05/014523 (BASF AG)は、触媒の存在下でのモノエタノールアミン（ＭＥＯＡ）とアンモニアとの、反応器（１）中での反応及びこの生じる反応搬出物の分離によるエチレンアミン（例えばＤＥＴＡ）の製造方法に関し、その際この分離の際に得られるエチレンジアミン（ＥＤＡ）は別個の反応器（２）中で触媒の存在下でジエチレントリアミン（ＤＥＴＡ）へと反応させられ、そしてこの生じる反応搬出物は、反応器１から生じる反応搬出物の分離に供給される。
【００１０】
より昔の、26.04.05付けのドイツ国特許出願Nr. 102005019373.0（BASF AG）は、エチレンアミンの製造方法に関し、その際第一の反応工程においてエチレンオキシドはアンモニアと、水不含の条件下で無機のイオン交換体に対して連続的に反応し、その際この生じる反応生成物はモノエタノールアミン、ジエタノールアミン及びトリエタノールアミンを特定の質量比で含有し、そしてこの反応生成物は引き続き連続的に第二の反応工程においてアンモニアと、水素及び水素化触媒の存在下で反応する。
【００１１】
同日の出願日を有する並行するドイツ国特許出願（BASF AG）は、特異的な不均一系触媒成形体の存在下でのエチレンジアミン（ＥＤＡ）の反応によるエチレンアミンの製造方法に関する。
【００１２】
同日の出願日を有する並行するドイツ国特許出願（BASF AG）は、特異的な不均一系触媒成形体の存在下でのジエチレングリコール（ＤＥＧ）とアンモニアとの反応によるアミノジグリコール（ＡＤＧ）及びモルホリンの製造方法に関する。
【００１３】
本発明に基づく課題は、この技術水準の欠点を取り除き、かつ改善された、経済的な、エチレンアミンの製造方法を見出すことであり、その際エチレンアミンは、特にエチレンジアミン（ＥＤＡ）、ジエチレントリアミン（ＤＥＴＡ）、アミノエチルエタノールアミン（ＡＥＥＡ）、ピペラジン（ＰＩＰ）、トリエチレンテトラアミン（ＴＥＴＡ）及び／又はより高級な線状ポリエチレンアミンである。
【００１４】
この方法は特に、非環式アミン、例えばエチレンジアミン（ＥＤＡ）及びジエチレントリアミン（ＤＥＴＡ）を高い収率、空時収率、及び選択率で提供するものである。
【００１５】
例えば、生成物混合物中でのこの形成されるエチレンアミンに関するエチレンジアミン及びジエチレントリアミンの割合は、技術水準に対して高められていて、例えば７０質量％より大きく、かつ、この形成されるエチレンアミンに関するピペラジン（ＰＩＰ）の割合は、必要に応じて、例えば、２０質量％未満に制限されることができ、その際ＭＥＯＡに関する全体的な収率は特に７０％より高い。
【００１６】
［空時収量は、生成物量／（触媒容積・時間）′（ｋｇ／（ｌ Kat・ｈ））及び／又は、生成物量／（反応器容積・時間）′／（ｋｇ／（ｌ Reaktor・ｈ））で挙げられる］。
【００１７】
これに応じて、遷移金属−不均一系触媒の存在下でのモノエタノールアミン（ＭＥＯＡ）とアンモニアとの反応によるエチレンアミンの製造方法において、前記触媒の金属活性材料は水素での処理前に、アルミニウム、銅、ニッケル及びコバルトの酸素含有化合物を含有し、かつ、この触媒成形体は、球形又はストランド形態の場合にはそのつど直径＜３ｍｍを、タブレット形態の場合には高さ＜３mmを、そして全ての他の幾何学の場合にはそのつど相応する直径Ｌ＝１／ａ′＜０．７０ｍｍを有し、その際ａ′は体積単位あたりの外側表面積（ｍｍs2／ｍｍp3）であり、ここで
【化１】
2009510019.tif 000002
であり、その際Ａpは、この触媒粒子の外側表面積（ｍｍs2）、そして、Ｖpは、この触媒粒子の体積（ｍｍp3）であることを特徴とする、遷移金属−不均一系触媒の存在下でのモノエタノールアミン（ＭＥＯＡ）とアンモニアとの反応によるエチレンアミンの製造方法が見出された。
【００１８】
前記触媒粒子（触媒成形体）の表面積及び体積は、公知の数学式に応じた、この粒子（この成形体）の幾何学的な寸法から明らかになる。
【００１９】
体積は以下の方法により計算されることもできる：
１．成形体の内側多孔率を決定（例えば、室温及び１ｂａｒの全体圧での、［ｍｌ／ｇ  Ｋａｔ（触媒）］での水吸収の測定を介して）、
２．液体中への浸漬の際の成形体の排除量（例えば、ヘリウムピクノメーターを用いたガス排除量）を決定、及び
３．両方の体積の合計を形成。
この表面積は以下の方法によって理論的に計算されることもでき、その際この成形体の包絡面（Umhuellend）を定義し、その曲線半径は最大で５μｍであり（この細孔中への包絡線の「侵入」による内側細孔表面積を連行しないように）、及び、この包絡面はこの成形体に可能な限り密接に接する（担体との断面積（Schnittflaeche）無し）。具体的には、これは、成形体周囲に配置され、次いで中から真空を適用した極めて薄いシートに相応するものであり、この結果前記シートは可能な限り密に成形体周囲に配置される。
【００２０】
出発材料として必要とされるモノエタノールアミン（Ｈ2Ｎ−ＣＨ2−ＣＨ2−ＯＨ：ＭＥＯＡ）は公知の方法により、例えばエチレンオキシド（ＥＯ）とアンモニアとの反応により製造されることができる。
【００２１】
本発明による反応は、一般的に、１〜２５０ｂａｒ、有利には１００〜２２０ｂａｒ、特に１５０〜２００ｂａｒの絶対圧で、及び、一般的に高められた温度で、例えば１００〜３００℃、特に１３０〜２３０℃、有利には１７０〜２２０℃の温度範囲で行われる。
【００２２】
ＭＥＯＡ及びアンモニアは有利には、ＮＨ3：ＭＥＯＡ＝１〜１５の範囲内、特にＮＨ3：ＭＥＯＡ＝４〜１３、特にとりわけＮＨ3：ＭＥＯＡ＝７〜１１の範囲内のモル比で使用される。
【００２３】
一般的に、本発明による方法においては、前記触媒は有利には、触媒活性材料及び場合により変形助剤（例えば、グラファイト又はステアリン酸）からのみなるか、又は、十分に不活性な担体材料上の触媒活性成分からなる、触媒の形態において使用される。
【００２４】
触媒活性材料は粉砕後に、粉末として又は破砕物として、前記反応容器中に導入されるか、又は有利には、粉砕、成形助剤との混合、成形及び温度処理後に触媒成形体−例えばタブレット、球、リング、押出物（例えばストランド、管）−として反応器中に導入されることができる。
【００２５】
この触媒の成分の濃度の記載（質量％で）は、そのつど−他に記載がなければ−水素での処理前の製造された触媒の触媒活性材料に対する。
【００２６】
触媒の触媒活性材料は、触媒活性成分の材料の合計として定義され、かつ、水素での処理前に、有利には、実質的に、触媒活性成分は、アルミニウム、銅、ニッケル及びコバルトの酸素含有化合物を含有する。
【００２７】
前述した触媒活性成分の合計は、Ａｌ2Ｏ3、ＣｕＯ、ＮｉＯ及びＣｏＯとして計算して、水素での処理前の触媒活性材料中で、例えば、７０〜１００質量％、有利には８０〜１００質量％、特に有利には９０〜１００質量％、とりわけ９５〜１００質量％、特にとりわけ有利には＞９９〜１００質量％である。
【００２８】
ニッケル、コバルト及び銅の酸素含有化合物はそのつどＮｉＯ、ＣｏＯ及びＣｕＯとして計算して、有利には全体として、１０〜８０質量％、特に有利には１５〜６０質量％、特にとりわけ有利には２０〜４０質量％の量で前記触媒活性材料（水素での処理前に）中に含有されていて、その際特に有利には、ニッケルと銅とのモル比は１より大きい。
【００２９】
本発明による方法において有利な触媒は、水素での処理前にその触媒活性材料中に以下のものを含有する：
Ａｌ2Ｏ3として計算して、アルミニウムの酸素含有化合物、２０〜９０質量％、有利には４０〜８５質量％、特に有利には６０〜８０質量％、
ＣｕＯとして計算して、銅の酸素含有化合物、１〜３０質量％、有利には２〜２５質量％、特に有利には３〜２０質量％、
ＮｉＯとして計算して、ニッケルの酸素含有化合物、１〜４０質量％、有利には３〜３０質量％、特に有利には５〜２０質量％、その際特に有利にはニッケルと銅のモル比は１より大きく、有利には１．２より大きく、特に有利には１．８〜８．５である、及び、
ＣｏＯとして計算して、コバルトの酸素含有化合物、１〜４０質量％、有利には３〜３０質量％、特に有利には５〜２０質量％。
【００３０】
前述の組成を有する触媒の製造のために、様々な方法様式が可能である。これらは例えば、当業者に公知の沈降方法、及び有利には含浸方法により得られる。
【００３１】
本発明による方法において特に有利な触媒は、DE-A-19 53 263 (BASF AG)中に開示された触媒であって、コバルト、ニッケル及び銅、及びアルミニウム酸化物及び場合により二酸化ケイ素を、全体の触媒に対して金属含有量５〜８０質量％、特に１０〜３０質量％を有して含有する触媒であり、その際この触媒は、金属含有量に対して計算して、コバルト及びニッケルからなる混合物７０〜９５質量％、及び、銅５〜３０質量％を含有し、かつ、コバルトとニッケルの質量比は４：１〜１：４、特に２：１〜１：２であり、例えば、この実施例において使用される触媒は、Ａｌ2Ｏ3に対してＣｏＯ１０質量％、ＮｉＯ１０質量％及びＣｕＯ４質量％の組成を有する。
【００３２】
使用される触媒は有利には０．６〜１．２ｋｇ／ｌの範囲内の嵩密度を有する。
【００３３】
本発明により、特に高いＥＤＡ及びＤＥＴＡ選択率は、小さい成形体の形にある触媒が使用される場合に得られることが認識された。小さい成形体とは、その直径が球形の場合にそのつど３ｍｍを下回り、特に２．５ｍｍを下回り、例えば１〜２ｍｍの範囲内にあるものが意味される。
【００３４】
相応して、小さい成形体とは、ストランド形態（ストランド長さ＞＞ストランド直径）の場合にその直径又はタブレット形態（タブレット直径＞＞タブレット高さ）の場合にその高さが、そのつど３ｍｍを下回り、特に２．５ｍｍを下回り、例えば１〜２ｍｍの範囲内にあるものも意味される。
【００３５】
全ての他の幾何学では、前記触媒成形体は本発明による方法においてそのつど、＜０．７０ｍｍ、特に＜０．６５ｍｍ、例えば０．２〜０．６ｍｍの範囲内の相応する直径Ｌ＝１／ａ′を有し、その際ａ′は、体積単位あたりの外側表面積（ｍｍs2／ｍｍp3）であり、ここで：
【化２】
2009510019.tif 000003
であり、
その際Ａpは、この触媒粒子の外側表面積（ｍｍs2）、そして、Ｖpは、この触媒粒子の体積（ｍｍp3）である
（Ｌ＝触媒成形体の比による寸法（Spezifische Dimension））。
【００３６】
本発明による方法において、触媒粒子の小さい比寸法により、この反応物、またこの生成物の拡散経路はより少ない。細孔中でのこの分子の平均滞留時間及び不所望な後続反応の確率はこれにより、減少される。この定義された滞留時間の結果としてこれにより、高められた選択率が、特に、所望されるＥＤＡｓ及びＤＥＴＡｓの方向に達成されることができる。
【００３７】
有利には、前記触媒は固定層として反応器中に存在する。反応器とは有利には、管型反応器又は管束型反応器である。有利にはＭＥＯＡのこの反応は、反応器中でシングルパス（gerade Durchgang）において行われる。
【００３８】
この触媒床は有利には、反応器の入口でもまた同様に出口でも不活性材料により包囲される。不活性材料として、例えば、不活性材料（例えばセラミック、ステアタイト、アルミニウム）からのポールリング、球が使用できる。
【００３９】
前記反応器は、逆流式（Sumpfweise）にも細流式にも運転されることができる。有利な細流式の場合には有利には、反応器フィードのための液体分配器は、反応器の入口で使用される。
【００４０】
触媒活性の維持のために、有利には、水素０．０１〜１．００質量％、特に０．２０〜０．６０質量％（そのつど、反応器フィードＭＥＯＡ＋ＮＨ3に対して）が反応器中に導通される。
【００４１】
有利な連続的な運転において、０．２５〜１．２５ｋｇ／ｋｇ・ｈ、有利には０．４〜１ｋｇ／ｋｇ・ｈ（１時間あたりｋｇＫａｔ（触媒）に対してｋｇＭＥＯＡ）のＷＨＳＶ（weight hourly space velocity）では、５５〜９０％の反応率範囲において、ＥＤＡ及びＤＥＴＡに関する選択率（Ｓ）、有利には≧６０％、特に７０〜８５％が達成される。
【００４２】
更なる生成物として本発明による方法において、少ない量のピペラジン（ＳPIP、一般的に５〜２５％）、アミノエチルエタノールアミン（ＳAEEA、一般的に３〜１３％）及びより高級なアミン（Ｓhoehere Amine、一般的に２〜１２％）が生じる。
【００４３】
一般的に、本発明による方法の反応粗生成物は、反応生成物として少ない量のみの環式アミンを含有する（通常は、＜２０質量％、特に＜１５質量％、特にとりわけ７〜１２質量％の量で）。
【００４４】
一般的に、本発明による方法の反応粗生成物は、反応副生成物として少ない量のみの第三級アミンを含有する（通常は、＜１０質量％、特に＜７質量％、特にとりわけ０〜４質量％の量で）。
【００４５】
本発明による方法において生じる、とりわけ特に所望のＥＤＡ及びＤＥＴＡを含有するが、Ｎ−（２−アミノエチル）エタノールアミン（ＡＥＥＡ）、トリエチレンテトラアミン（ＴＥＴＡ）、ピペラジン（ＰＩＰ）、Ｎ−（２−アミノエチル）ピペラジン（ＡＥ−ＰＩＰ）及び未反応のＭＥＯＡも含有する生成物流の後処理は、当業者に公知の蒸留法によって行うことができる（例えば、PEP Report No. 138, 「Alkyl Amines」、SRI International, 03/1981, 81-99, 117頁及びDE-A-10349059 (BASF-AG)参照のこと）。
【００４６】
単独の生成物、とりわけ特に所望のＥＤＡｓ及びＤＥＴＡｓの蒸留による回収のために必要な蒸留塔は、当業者により周知の方法で配置することができる（例えば分離段数、還流比など）。
【００４７】
この反応から生じる反応搬出物の分離は、特に多工程蒸留により行われる。
【００４８】
例えば、この反応から生じる反応搬出物の分離は、２つの分離シーケンスにおいて多工程の蒸留により行われ、その際第一の分離シーケンスにおいてはまずアンモニア及び場合により存在する水素が分離され、第二の分離シーケンスにおいて未反応のＭＥＯＡ並びにＥＤＡ、ＰＩＰ、ＤＥＴＡ、ＡＥＥＡ、ＡＥ−ＰＩＰ、ＴＥＴＡ及びより高級なエチレンアミンへの分離が行われる。
【００４９】
この反応から生じる反応搬出物の分離の際に生じるアンモニア及び／又は生じるＭＥＯＡは有利には、この反応中に返送される。
【００５０】
実施例
以下の触媒を、エチレンアミンへの、ＭＥＯＡとアンモニアとの反応のために使用した：
全ての触媒は、Ｃｕ／Ｃｏ／Ｎｉ／ガンマＡｌ2Ｏ3−触媒であり、これらは例えばDE-A-19 53 263 (BASF AG)中に開示され、かつ、含浸により製造された。
【００５１】
触媒１−３は、水素を用いたその処理（活性化）前に以下の組成を有した：
ガンマＡｌ2Ｏ3に対して、ＣｏＯ１０質量％、ＮｉＯ１０質量％、及び、ＣｕＯ４質量％。
【００５２】
触媒１は、ストランドの形態（直径Ｄ＝４ｍｍ）にあった。
【００５３】
触媒２は、ストランドの形態（直径Ｄ＝２．５ｍｍ）にあった。
【００５４】
触媒３は、１．５ｍｍの直径を有するガンマＡｌ2Ｏ3ストランドの相応する含浸により得られた。
【表１】
2009510019.tif 000004
１）ストランド平均直径
２）ストランド平均長さ
実施例１〜３：
【表２】
2009510019.tif 000005
【００５５】
実施例からは、成形体の下降する大きさを有する、その他はほぼ同一の試験条件で、高められた反応率、ＥＤＡ及びＤＥＴＡの方向が実現されることが、明白である。
【国際調査報告】
2009510019.tif 000007
2009510019.tif 000008
2009510019.tif 000009
2009510019.tif 000010
2009510019.tif 000011
2009510019.tif 000012